(57)【要約】本発明の目的は、例えば高周波数装置のような後続する装置製造に適する電気特性と構造性質を有する高い抵抗率の炭化ケイ素基板を提供することである。それで、装置は安定した線形特性を示す。本発明の別な目的は、低い構造欠陥密度と、実質的に制御された均一な放射状の抵抗率の分布とを有する、高い抵抗率の炭化ケイ素基板を提供することである。【選択図】図２
2005507360.tif 000002
【特許請求の範囲】
【請求項１】
２５℃で少なくとも１０５Ωｃｍの抵抗率を有する半絶縁性の炭化ケイ素単結晶において、
深い準位のアクセプタ不純物又はドナー不純物の少なくとも一つと、深い準位の内因性欠陥の少なくとも一つを含み、
深い不純物の濃度、つまりアクセプタやドナーの濃度は、浅いドナーか浅いアクセプタのどちらかを補償することにより十分に結晶の電気的特性に影響を及ぼすが、内因性の深い準位の濃度よりも低いことを特徴とする半絶縁性の炭化ケイ素単結晶。
【請求項２】
請求項１に記載の炭化ケイ素結晶において、上記内因性欠陥の少なくとも一つが深いドナーであり、上記不純物の少なくとも一つが深いアクセプタ準位を有することを特徴とする炭化ケイ素結晶。
【請求項３】
請求項２に記載の炭化ケイ素結晶において、上記アクセプタ不純物の一つが、バンドギャップの上半分に位置する少なくとも一つの準位を有することを特徴とする炭化ケイ素結晶。
【請求項４】
請求項１又は２に記載の炭化ケイ素結晶において、深い上記アクセプタ不純物がチタンとホウ素の組み合わせであることを特徴とする炭化ケイ素結晶。
【請求項５】
請求項１又は２に記載の炭化ケイ素結晶において、深い上記アクセプタ不純物の一つがチタンであることを特徴とする炭化ケイ素結晶。
【請求項６】
請求項１又は２に記載の炭化ケイ素結晶において、一つの深いアクセプタ不純物がホウ素であることを特徴とする炭化ケイ素結晶。
【請求項７】
請求項１〜６のいずれか一項に記載の炭化ケイ素結晶において、内因性の深いドナーが炭素空格子点か、炭素サイトに関連する単一の又は複合の内因性欠陥であることを特徴とする炭化ケイ素結晶。
【請求項８】
請求項１又は２に記載の炭化ケイ素結晶において、深い上記アクセプタ不純物の一つが、Ｓｃ、Ｔｉ、Ｎｂ、Ｃｒ、Ｍｏ、Ｗ、Ｍｎ、Ｆｅ、Ｃｏ、Ｎｉ、Ｂ又はＧａのような、IIIB、IVB、VB、VIB、VIIB又はIIIA族から選択されることを特徴とする炭化ケイ素結晶。
【請求項９】
請求項１に記載の炭化ケイ素結晶において、上記内因性欠陥の少なくとも一つが、ケイ素空格子点のような深いアクセプタであり、上記不純物の少なくとも一つが深いドナー準位を有することを特徴とする炭化ケイ素結晶。
【請求項１０】
請求項８に記載の炭化ケイ素結晶において、上記ドナー不純物の一つが、半導体のバンドギャップの下半分に位置する少なくとも一つの準位を有することを特徴とする炭化ケイ素結晶。
【請求項１１】
請求項１〜９のいずれか一項に記載の炭化ケイ素結晶において、深い上記ドナー不純物の一つが、例えばＴａ、Ｚｎ又はＭｏのようなIIIB、IVB、VB、VIB、VIIB又はVA族から選択された遷移金属から選択されることを特徴とする炭化ケイ素結晶。
【請求項１２】
請求項１、２又は９のいずれか一項に記載の炭化ケイ素結晶において、深い上記不純物の濃度が、１０１６ｃｍ−３よりも小さく選択されることを特徴とする炭化ケイ素結晶。
【請求項１３】
請求項１、２又は９のいずれか一項に記載の炭化ケイ素結晶において、深い上記不純物の濃度が、５×１０１５ｃｍ−３よりも小さく選択されることを特徴とする炭化ケイ素結晶。
【請求項１４】
請求項１、２又は９のいずれか一項に記載の炭化ケイ素結晶において、深い上記不純物の濃度が、上記結晶の体積において十分に上記抵抗率の均一な分布をもたらすように選択されることを特徴とする炭化ケイ素結晶。
【請求項１５】
請求項１に記載の炭化ケイ素結晶において、結晶格子構造ポリタイプが、４Ｈ、６Ｈ、１５Ｒ及び３Ｃのグループの一つであることを特徴とする炭化ケイ素結晶。
【請求項１６】
請求項１に記載の炭化ケイ素結晶において、深い上記不純物が、結晶成長プロセスの間に結晶格子に導入されることを特徴とする炭化ケイ素結晶。
【請求項１７】
請求項１に記載の炭化ケイ素結晶において、１７００℃に上る温度で上記結晶をアニールした後、２５℃で測定された上記抵抗率が実質的に減少しないことを特徴とする炭化ケイ素結晶。
【請求項１８】
請求項１に記載の炭化ケイ素結晶において、１７００℃に上る温度で上記結晶をアニールした後、上記抵抗率の活性化エネルギーが実質的に変化しないままであることを特徴とする炭化ケイ素結晶。
【請求項１９】
高い抵抗率の炭化ケイ素の単結晶を作る方法において、
ケイ素原子と炭素原子を含むガスの流れを囲いに導入し、
炭化ケイ素の種結晶を含む囲いを１９００℃よりも高温に加熱し、種結晶の温度が、加熱された囲いに導入されたＳｉとＣを含む種の部分圧下で種結晶が分解する温度よりも低くなるようにし、
ケイ素及び炭素のガスの流れを維持し、十分な時間の間、１９００℃よりも高い温度を保ち、それでバルク結晶を成長させ、
少なくとも一つのタイプの深い準位の内因性欠陥の形成を容易にし、それによって高い抵抗率の上記結晶を作るために、その成長の間、深い不純物を上記結晶に導入するステップを有する方法。
【請求項２０】
請求項１９に記載の方法において、例えば上記炭素空格子点のような内因性欠陥の形成を促進するために、深いアクセプタ不純物として働く不純物を成長した上記結晶に導入するステップを含むことを特徴とする方法。
【請求項２１】
請求項１９に記載の方法において、例えば上記ケイ素空格子点のような内因性欠陥の形成を促進するために、深いドナー不純物として働く不純物を成長した上記結晶に導入するステップを含むことを特徴とする方法。
【請求項２２】
請求項１９に記載の方法において、内因性欠陥の濃度を高めるために、上記結晶を十分急速に成長温度から室温まで冷却するステップを含むことを特徴とする方法。
【発明の詳細な説明】
【技術分野】
【０００１】
本発明は、ＭＥＳＦＥＴのような高周波数の半導体装置を加工するための基板が作られる、高抵抗率の炭化ケイ素の単結晶に関する。高抵抗率基板の構成は、装置の機能を低下させるトラッピング効果がなくなるように選択される。本発明は、加工される前に高抵抗率を有し、１５００℃よりも高い温度での加熱を含む加工ステップの後で高抵抗率を維持できる炭化ケイ素基板にも関する。
【背景技術】
【０００２】
半絶縁性の、又は高抵抗率の炭化ケイ素（ＳｉＣ）基板が、ＳｉＣの製造及びＲＦロスの低いIII-N電力マイクロ波装置のために求められている。ＧａＡＳ及びＳｉＬＤＭＯＳ技術の出力密度を超える出力密度を有するＳｉＣ装置が実現されているが、マイクロ波技術に基づいたＳｉＣのフルポテンシャルを理解するために対処すべき問題も多数ある。例えば、半絶縁性基板に存在する電気的にアクティブな欠陥が、装置にバックゲーティング効果（backgating effects）としても知られる寄生トラッピング効果を引き起こすことにより、高周波数のＳｉＣ装置の特性に影響を及ぼす。半絶縁性ＳｉＣ基板は、導電基板よりも高いミクロパイプ密度を有し、比較的低い結晶成長の収量に損害を受ける傾向もある。
【０００３】
従来技術では、本質的に、高抵抗率（ρ≧１０５Ωｃｍ）のＳｉＣ結晶を作る二つの方法が開示されている。特許文献１に記述された第一の方法では、炭化ケイ素に、重金属あるいはバナジウムのような遷移金属を、又は遷移金属と水素、塩素及びフッ素のような電気的に不活性な不純物との組み合わせをドーピングして結晶を成長させる間に、深い準位が導入される。開示された発明では、不活性な不純物が浅いドナーとアクセプタの濃度を中和することが提案されている。
【０００４】
特許文献２に記述された第二の方法では、内因性の点欠陥が、炭化ケイ素の成長の間に、際立ったタイプの浅いアクセプタドーパント又はドナードーパントを補償するために導入される。ここで、それらが炭化ケイ素結晶の電気特性に影響を及ぼさないように、重金属や遷移要素ドーパントの濃度はできるだけ低く保たれる。例えば特許文献２では、浅い窒素ドーパントに対して５×１０１６ｃｍ−３の濃度が、バナジウム遷移金属に対して１０１４ｃｍ−３より低いか、分析測定の検出限界より低い濃度が引用されている。
【０００５】
バナジウムの添加によって半絶縁性炭化ケイ素結晶を作ることは、ある実用的な状況では、結晶の質の悪化や低い加工収量のような有害な副作用をもたらし得るということが非常によく証明されている。例えば、結晶に取り入れられるバナジウム濃度が高すぎて、ＳｉＣのバナジウムの溶解限度（３-５×１０１７ｃｍ−３、非特許文献１参照）を超える場合、付加的なミクロパイプ欠陥と多量のバナジウム沈殿物が創出される（非特許文献２及び非特許文献３参照）。
【０００６】
バナジウムのような遷移金属の高濃度ドーピングに関連する複雑化は、浅いドナー又はアクセプタによって結晶に導入された自由キャリアを補償するために深い準位として、点欠陥、又は「内因性欠陥」の使用を導入する特許文献２で克服される。
【０００７】
空格子点欠陥、アンチサイト欠陥、及び格子間欠陥のような多数の負の点欠陥が結晶に存在し得る。炭化ケイ素化合物半導体では、ケイ素空格子点（ＶＳｉ）（完全な結晶格子のＳｉサイトにＳｉ原子が存在しないこと）と、同様に炭素空格子点（ＶＣ）の両方が生じる。二つのアンチサイト欠陥、つまりＳｉ原子を結晶格子のＣサイトに組み込むことから生じるケイ素アンチサイト（ＳｉＣ）と、炭素アンチサイト（ＣＳｉ）が可能である。同様に二つの格子間欠陥、ＩＳｉとＩＣが、ケイ素原子又は炭素原子のどちらかを格子サイトから二つ又はそれ以上の完全な格子サイトの間の位置に置き間違えることから生じ得る。対、つまりこれら内因性欠陥の錯体と沈殿物も形成される。しかしながら、その方法によって内因性欠陥の固有なタイプの形成が結晶成長プロセス自体において高められたり抑えられたりすることは、今のところ実質的に明らかではない。
【０００８】
しかしながら、ある内因性欠陥は熱に不安定であり、半絶縁性炭化ケイ素基板で用いられる場合、基板の抵抗率はある条件下では十分に制御されない。例えば、炭化ケイ素結晶が十分に長い高温処理の影響を受けるとき、ケイ素空格子点がアニールされることが報告されている。
【０００９】
開示された発明の好ましい実施形態と異なる構成で成長した結晶から準備された半絶縁性炭化ケイ素基板で作られたショットキーゲート電界効果トランジスタ（ＭＥＳＦＥＴ）では、これら基板に存在するトラップにより、ＭＥＳＦＥＴのドレイン−ソース電流の崩壊が引き起こされる。この電流の崩壊は、例えば、高いドレイン−ソース電圧の適用後に見られ、熱又は光源を装置に適用することで逆行させられる。それで、トラップされたキャリアは開放される（図１５ａ）。この効果は装置の特性を悪化させるので、装置は不安定になり、設計された能力よりも低い電力操作能力を有することになる。ドレイン電流の崩壊は、ＧａＮ ＭＥＳＦＥＴとＡｌＧａＮ／ＧａＮ ＨＥＭＴにおいても起きており、望まれていない定常状態の現象と過渡現象がＧａＡｓ ＲＦ装置において広く研究されている。特に、ＥＬ２のアンチサイトの深いドナーや、Ｃｒの深いアクセプタのような半絶縁性ＧａＡｓ基板に存在するトラップは、複合装置の特性に影響を及ぼすことが示されている。
【００１０】
【特許文献１】
US5611955
【特許文献２】
US6218680B1
【非特許文献１】
Jenny J.R.氏等、応用物理学、Lett 68(14)、1963ページ(1996年)
【非特許文献２】
Balakrishna V.氏等、Mat. Res. Soc. Symp. 572、245ページ(1999年)
【非特許文献３】
Bickermann M.氏等、J. Cryst. Growth 233、211ページ(2001年)
【非特許文献４】
Son N.T.氏等、「Silicon antisite in 4H-SiC」、物理学、Rev. Lett.87(2001年)、045502
【非特許文献５】
Son N.T.氏等、「Carbon vacancy-related defect in 4H and 6H SiC」、物理学、Rev. B63 (2001年)、R201201
【非特許文献６】
Torpo氏等、J. of Physics: Condens. Matter 13 p. 6203 (2001年)
【非特許文献７】
Dalibor T.氏等、物理学、Stat. Sol. (a) 162、p.199 (1997)
【発明の開示】
【発明が解決しようとする課題】
【００１１】
本発明の目的は、例えば高周波数装置に基づく窒化物やＳｉＣのような、後続する装置製造に適する構造の質と電気特性を有する、抵抗率の高い炭化ケイ素基板を提供することである。それで装置は安定した線形特性を示す。
【００１２】
本発明の別な目的は、低い構造欠陥密度と、実質的に制御された均一な放射状の抵抗率の分布とを有する、抵抗率の高い炭化ケイ素基板を提供することである。
【００１３】
本発明のさらなる別の目的は、炭化ケイ素のエピタキシャル成長の際に用いられる１５００℃〜１７００℃のような高い温度で基板を加熱することを含む様々な加工ステップの後、室温で１０５Ωｃｍよりも低くならない抵抗率を有する炭化ケイ素基板を提供することである。
【００１４】
本発明のさらなる別の目的は、成長プロセスの際に結晶に導入された電気的にアクティブな内因性欠陥のタイプを制御することによって、基板の抵抗率を再現可能に制御するための方法を提供することである。
【課題を解決するための手段】
【００１５】
これらの目的は、内因性の性質の深い準位と外因性の性質の深い準位との適切な組み合わせを含む、高い抵抗率の炭化ケイ素結晶によって実現される。空格子点やアンチサイトのような内因性欠陥と、ドーパントのような外因性欠陥との組み合わせが調節され、それで外因性欠陥の電気的振る舞い（アクセプタ又はドナーのどちらか）が、半導体のフェルミ準位の位置を制御するのに望ましい内因性欠陥の電気的振る舞い（それぞれ、ドナー又はアクセプタ）と反対になる。
【００１６】
高い抵抗率の炭化ケイ素基板を提供するために、窒素ドナーの濃度は１０１６ｃｍ−３よりも低く保たれるのが好ましく、結晶は、好ましくは５×１０１５ｃｍ−３よりも低い濃度でチタンのような深いアクセプタをドーピングされる。それで、例えば炭素空格子点の深いドナーのような内因性欠陥が、深いアクセプタ及び浅いアクセプタを補償するために結晶に導入される。
【発明を実施するための最良の形態】
【００１７】
しばしばバナジウムをドープした基板に存在する比較的高いミクロパイプ密度と、ＳｉＣ ＭＥＳＦＥＴにおけるドレイン電流崩壊に関連するトラップの存在により、有害なトラップの濃度を最小化する制御された構成の高抵抗率基板の発展が促される。
【００１８】
これには、純粋な成長環境を用いる結晶成長プロセスが必要である。高温化学蒸着（ＨＴＣＶＤ）技術において、望ましくない不純物の取入れを減らすために、又は以下で示すように、特定の外因性欠陥と内因性欠陥の取入れを促進するために、ガス層の成分が制御される。ここでは原料物質が純化されたガスプリカーサー（gas precursor）からインサイチュ合成（in-situ synthesized）される。同時に、結晶の抵抗率をマイクロ波装置の使用に役立つ値に維持するのに必要なメカニズムを提供するために、結晶の成分を制御する必要がある。
【００１９】
炭化ケイ素や、ガリウム・ヒ素のような技術的に重要な他の半導体に当てはまる高抵抗率の結晶を成長させる基本的な方法について、以下に概略を述べる。先ず、特許文献１の従来技術においてそれを示す。
【００２０】
この記述では、ドナー準位とアクセプタ準位の用語を半導体物理学で一般に定められるように用いる。ドナーＤ準位は、電子で満たされる場合は中性の電荷状態Ｄ０を有し、イオン化される場合は正の電荷状態Ｄ＋を有する。数１により、半導体に意図的に又はそうでなく導入される浅いドナーＳＤが、室温で実質的な量の自由キャリア（電子）を伝導帯に放つ。
【数１】
2005507360.tif 000003
【００２１】
逆に数２により、浅いアクセプタＳＡは、電子で満たされる場合は中性の電荷状態ＳＡ０を有し、イオン化される場合は負の電荷状態ＳＡ−を有し、自由キャリア（ホール）を作る。
【数２】
2005507360.tif 000004
【００２２】
このような浅い準位は、制限されずに窒素不純物と、アルミニウム不純物又はホウ素不純物とによって炭化ケイ素に導入される。
【００２３】
半導体の深い準位は一般的にその帯（バンド）からさらに離れた準位を示し、従って２、３桁小さい数の自由キャリアを創出できるだけである。代わりに、それらの電荷状態に依存して、それらは両方のタイプの自由キャリアを捕獲できる。例えば、数３により、中性の深いドナーＤＤはホールを捕らえたり、電子を放出したりできる。
【数３】
2005507360.tif 000005
【００２４】
逆に、数４により、中性の又は負に帯電した深いアクセプタは、効率的な自由電子トラップ又は自由ホールの小さな原料（source）として働く。
【数４】
2005507360.tif 000006
【００２５】
技術的な理由のため、浅い準位が結晶成長プロセスの間にある程度導入されるのを完全に防ぐことは実際には難しい。炭化ケイ素単結晶の成長の技術に精通している者にとって、窒素が成長環境から削除することの困難な不純物であることは良く知られている。化学蒸着法（ＣＶＤ）のような現在用いられている最も純粋な成長技術においてさえ、１０１３ｃｍ−３に近い又はこれを上回る窒素濃度が、今のところ避けられない。２０００℃を上回る温度が興味深い成長率を経済的に得るために用いられる結晶成長プロセスでは、高温にさらされた固体部分から窒素を抜くことは、ＣＶＤで用いられる比較的低温の場合よりもずっと効率的である。例えば、炭化ケイ素結晶の成長で一般的に用いられる物質の一つであるハロゲン精製グラファイト（halogen purified graphite）でさえ、窒素はおよそ１０１８ｃｍ−３に上る濃度で存在し得る。炭化ケイ素の結晶成長のために用いられる物理的気相輸送（ＰＶＴ）法や昇華法では、固体の炭化ケイ素の原料物質は窒素の原料でもある。ＣＶＤでさえ、１０１８ｃｍ−３の成長した炭化ケイ素パウダーの窒素濃度が報告されている。
【００２６】
図１に示されるように、バナジウムのような深い準位は、際立った浅い準位を補償するために用いられている。例えば、浅い窒素（図１では矢印（１））によって創出される電子は、（意図的に又は意図せず）過度の浅いアクセプタによって補償される。それで全ての電子が、アクセプタによって導入されたホールと再結合する（２）。アクセプタがアルミニウムのような浅い性格を有する場合、結晶の抵抗率は低く、関係式ρ＝１／（α・ｈ・ｅ・μ）で、数５のホールの濃度によって制御される。ここで、αは浅いアクセプタのエネルギー位置を表す熱活性化係数であり、μはホールの移動度である。
【数５】
2005507360.tif 000007
【００２７】
結晶を半絶縁性にするために、バナジウム（Ｄ＋／Ｄ０＝Ｖ５＋／Ｖ４＋）準位のような深いドナー準位が、全ての自由ホールを過補償する（overcompensate）ために十分な濃度で導入される必要がある（３）。技術的に利益のある高い抵抗率を得るために、深いドナーの濃度ＮＤＤは数６を満たすように設定される。
【数６】
2005507360.tif 000008
【００２８】
それでフェルミ準位がその深いドナー準位で固定される。イオン化したドナーの濃度（ＮＤＤ＋＝ＮＳＡ−−ＮＳＤ＋）は電子トラップとして働き、残りの中性のドナーの濃度（ＮＤＤ０＝ＮＤＤ−ＮＤＤ＋＞０）はホールトラップとして働く。
【００２９】
この方法は以下の３つのルールによって要約される。
１）  結晶は、できるだけ低い残留の浅いドナー（ＮＳＤ）又は浅いアクセプタ（ＮＳＡ）の濃度によって、できるだけ純粋にされる。
２）  際立った浅いドーパントから発生する自由キャリアを捕らえるために、深い準位が結晶中に存在する必要がある。深い準位は、自由キャリアが電子の場合（ＮＳＤ＞ＮＳＡ）はアクセプタとして、残留の自由キャリアがホールの場合（ＮＳＡ＞ＮＳＤ）はドナーとして働く。
３）  均一な高い抵抗率の結晶を得るために、アクティブな深い準位の密度が、結晶中の浅い準位によってセットされた残留ドーピングを超えるようにする。
【００３０】
望ましくないが、結晶の質とプロセス収量に最適なより高い濃度を有するバナジウムを導入する必要が、これらルールによって設定される。従来技術の場合のように、ＰＶＴ技術で成長した純粋な結晶の残留ドーピングは、一般的に５×１０１６〜１０１７ｃｍ−１３の範囲の窒素濃度を有するｎ型である。これら浅いドナーは、［Ａｌ］＞［Ｎ］で、アルミニウムによって補償される。今度はホールは、［Ｖ］＞［Ａｌ］−［Ｎ］で、バナジウムドーピングによって導入された深いドナー準位によって過補償される。
【００３１】
内因性欠陥だけが用いられる時は、それら濃度は結晶中に存在する浅いドナー及びアクセプタの正味の差を超えなければならない。しかしながら、この条件が十分でない場合が実際にある。内因性欠陥の電気的性質（深いアクセプタ又は深いドナーのどちらか）を結晶成長プロセスの際に制御できない場合、内因性欠陥がアニールの際に安定する高い抵抗率を達成することができない状況が発生する。例えば、深いドナーの内因性欠陥は、浅いドナー濃度が浅いアクセプタ濃度を超える結晶を補償できず、上で述べた第二のルールは満たされない。従って、結晶の抵抗率は浅いドナー濃度及び浅いアクセプタ濃度の正味の差によって制御され、内因性のドナーの欠陥は電気的特性に影響を及ぼさない。
【００３２】
本発明の目的は、高い周波数装置を製造するのに必要な要件に合う特性を有する半絶縁性の炭化ケイ素結晶を製造するために用いる構成を提供することである。以下に述べる構成によって、半絶縁性の炭化ケイ素基板の製造が可能になる。この基板には、例えば、ＣＶＤによるアクティブなＭＥＳＦＥＴ構造のエピタキシャル析出のような装置製造に必要な加工ステップ後に高い抵抗率が残る。このような基板の構成が、ＭＥＳＦＥＴ装置の操作の間に導入される自由キャリアのトラッピング効果を防ぐことも示す。本発明により、従来技術の半絶縁性の炭化ケイ素で加工された装置よりも高い電流で装置を操作することができ、それにより装置からより高い電気出力を引き出すことが可能である。
【００３３】
半絶縁性結晶の構成の記述は、炭化ケイ素結晶の４Ｈポリタイプ又は格子のバリエーションのために示されているが、その方法は、例えば６Ｈ、１５Ｒ又は３Ｃのような他のポリタイプの高い抵抗率の結晶を成長させるためにも用いられる。その方法は、結晶格子のｃ-軸に沿って又はｃ-軸の近くで成長した結晶のために示されている。しかしながら、それは、例えば
【数７】
2005507360.tif 000009
又は
【数８】
2005507360.tif 000010
方向のような、いわゆるａ-方向のような他の方向に沿って成長した結晶のためにも用いられる。
【００３４】
本発明は、制御された量の電気的にアクティブな深い不純物によって導入された深い準位の使用により特徴付けられ、それである内因性の深い準位が結晶の抵抗率を制御するために選択される。
【００３５】
先に記述したトラッピング効果により本発明に従って準備された炭化ケイ素結晶で加工された装置の性能の悪化を防ぐために、成長した結晶における浅いドナー及び／又は浅いアクセプタの濃度が必要なだけ低く、好ましくは１×１０１６ｃｍ−３よりも低く保たれる。浅いドーパントという用語はここでは、不純物の形で（すなわち、Ｓｉ原子やＣ原子ではない）、又は内因性欠陥によりあるいは転位や積層欠陥のような結晶欠陥により創出された浅い準位のような電気的にアクティブな欠陥の形で、成長プロセスの間に意図的に又はそうでなく導入されるドーパントを含む。さらに、不純物の形で意図的に又はそうでなく導入される深いドナー準位及び深いアクセプタ準位の濃度もそれぞれ、１０１７ｃｍ−３よりも低く保たれる。本発明の好ましい実施形態に従えば、遷移金属のような不純物の形で意図的に導入された深い準位の濃度は、５×１０１５ｃｍ−３よりも低く保たれる。
【００３６】
図４は、本発明に従って準備した高い抵抗率の４Ｈ炭化ケイ素結晶で測定された、電子常磁性共鳴（ＥＰＲ）スペクトルを示す。スペクトルは、ホールを捕らえている正に帯電した二つの深いドナーの存在、つまり炭素空格子点（ＶＣ＋）のＥＩ５線とケイ素アンチサイト（ＳｉＣ＋）のＥＩ６線を明確に示している。２本の線の相対的な強度は、ＶＣ＋センターの濃度がＳｉＣ＋センターの濃度よりも数倍大きいことを示している。図２のスペクトルは、大量の電子（〜２×１０１８ｃｍ−３）によって照射されている基準ｐ型ドープＳｉＣ結晶（［Ａｌ］〜１０１８ｃｍ−３）で測定される図３のＥＰＲスペクトルと同じ構造を示している。照射されたｐ型結晶における炭素空格子点欠陥とケイ素アンチサイト欠陥を示す線が、高い抵抗率のas-grown結晶におけるそれよりも弱いという事実は、電子照射よりも、結晶成長の間に創出されたもっと低い濃度の深いドナーによって明白になる。
【００３７】
炭化ケイ素結晶のバンドギャップにおける深いドナーの位置は、光ＥＰＲとして知られる実験を実行することによって測定されている。この実験は、図３の基準ｐ型照射済４Ｈ-ＳｉＣ結晶について行われた。ここで、ＥＩ５線とＥＩ６線の比較的高い強度により、as-grown結晶の測定よりも簡単でさらに信頼できる測定が可能になる。測定は、ＥＩ５線とＥＩ６線がよく分離したＷバンド周波数で実行された。分離したＶＣ＋信号とＳｉＣ＋信号を有するスペクトルの例は、非特許文献４と非特許文献５に見出すことができる。図４は、励起光エネルギーが約１．４７ｅＶを超える時、炭素空格子点の線のＥＰＲ強度が減少することを示している。これは、数９によりセンターが電子によって徐々に満たされることを示す。
【数９】
2005507360.tif 000011
【００３８】
励起光エネルギーが約１．８ｅＶを超える時、線のＥＰＲ強度は再び増加する。これは、１．８ｅＶより大きい時、センターがその正の電荷状態に戻っていることを、すなわち数１０の逆反応に従って電子を放出することを示している。
【数１０】
2005507360.tif 000012
【００３９】
内因性欠陥を満たすために（〜１．４７ｅＶ）及び空にするために（〜１．８ｅＶ）必要な二つの閾値エネルギーは、実験の実験誤差と小さいフランクコドンシフト内で、４Ｈ炭化ケイ素ポリタイプのバンドギャップ（３．２６ｅＶ）になる。６Ｈポリタイプについて実行された同様の実験も、比較的小さな６Ｈ結晶構造のバンドギャップ（２．９ｅＶ）になる二つの閾値エネルギー（１．３５ｅＶと１．５３ｅＶ）を有する同じ結果を示す。これらの結果により、価電子帯のエッジの上にある約１．４７ｅＶの４Ｈポリタイプのバンドギャップの下半分にある炭素空格子点のセンターを位置決めすることができる。中性（ＥＰＲで検出されない）であるか正に帯電しており、炭素空格子点の内因性欠陥は炭化ケイ素半導体の深いドナーとして識別される。ケイ素アンチサイトのセンターも深いドナーであるが、そのエネルギー準位はまだ明確には決定されていない。先に述べたように、その濃度は炭素空格子点の濃度よりも数倍小さいので、ケイ素アンチサイトの準位を正確に位置づけることも、本発明の目的のために重要ではない。
【００４０】
先に示した第二のルールを用いれば、その深い準位が浅い準位を補償する場合だけ、内因性欠陥や不純物によって導入される深い準位を含む炭化ケイ素結晶は半絶縁性になる。バンドエッジ近くのエネルギー領域におけるフォトルミネセンス測定により、窒素は常に本発明に従って準備された結晶にある程度取り入れられることが示される。しかしながら、窒素濃度が好ましくは低く保たれるように成長条件が調節される。図２に記述される結晶の成分を有する結晶について実行された二次イオン質量分析（ＳＩＭＳ）測定により、この種のＳＩＭＳ測定の検出限界だった１０１６ｃｍ−３よりも少ない窒素濃度が示される。炭素空格子点とケイ素アンチサイトによって導入された深いドナーだけが存在する時、１０１６ｃｍ−３程低い窒素濃度を有する結晶は高い抵抗率ではない。中性の炭素空格子点は単独では、窒素によって導入された自由電子を捕らえられない。
【００４１】
アルミニウムの浅いアクセプタの導入によって欠損している成分が提供されるようである。この成分により、深い内因性のドナーは図１の関係式、数１１を満たすことができる。
【数１１】
2005507360.tif 000013
【００４２】
しかしながら、この手順は、結晶に導入された浅いアクセプタの濃度を非常に正確に制御することが必要であることが知られている。深い内因性のas-grownドナーの濃度よりも大きい浅いアクセプタの導入によって、抵抗率をアルミニウム濃度で制御し、結晶をｐ型の伝導性にすることができる。
【００４３】
この困難を克服するために、本発明は、濃度ＮＤＡを有する電気的にアクティブな不純物によってもたらされる深いアクセプタ準位を導入する。ここで、関係式は数１２であり、ＮＳＤ＝［Ｎ］、例えばＮＤＡ≧［Ｔｉ］、ＮＤＤ≧［ＶＣ］＋［ＳｉＣ］によって満たされる。
【数１２】
2005507360.tif 000014
【００４４】
チタンのような遷移金属は、結晶の抵抗率を制御するために適切な不純物であることが知られている。また、チタンが存在する時、例えば炭素空格子点のような内因性欠陥は、図２に示されるＥＰＲにおいて検出されることも知られている。
【００４５】
従って図６は、炭化ケイ素及びケイ素アンチサイトの深いドナーを含む結晶と、１０１６ｃｍ−３よりも低いがアルミニウム及びホウ素の濃度（この例では、どちらも５×１０１４ｃｍ−３よりも低い）より高いチタンの濃度のＳＩＭＳプロファイルを示す。本発明の構成の下で製造される結晶の高い抵抗率は、室温で１０１５Ωｃｍを上回ることが再現可能に確認されている。このような結晶から薄く切られ磨かれた基板のそれぞれ表面と裏面に加工された、二つのアニールした金属接触を用いる電気的な電流電圧測定は、１０７Ωｃｍから１０１１Ωｃｍを超えるまでの室温の抵抗率を示す。ホール測定（hall measurement）もこれら結晶の半絶縁性の性質を確認するために用いられている。電流電圧測定から抽出された抵抗率の温度依存性は、熱活性化エネルギーがこのような結晶では約１．４＋／−０．１ｅＶであることを示す（図７）。
【００４６】
この活性化エネルギーの値は実験誤差の範囲内であり、図４で決定される炭素空格子点欠陥の価電子帯の上のエネルギー位置と同じである。この結果により、深いアクセプタ不純物をドープした結晶の半絶縁性の性質を確認できる。ここで、フェルミ準位は深いドナーの内因性欠陥に固定されている。
【００４７】
第一の好ましい実施形態では、結晶に導入された深い準位のアクセプタの全濃度は、結晶の抵抗率を制御するために変えられる。この結晶は少なくとも、残留の深いホウ素（価電子帯の上の約６００ＭｅＶのエネルギー準位）と、例えばチタンのような遷移金属によって導入される深いアクセプタとを有する。図８は、抵抗率と、このような複数の結晶におけるチタン及びホウ素の原子濃度の和との間の関係を示す。
【００４８】
チタンの深いアクセプタ不純物のために示されているが、抵抗率の制御は深いアクセプタとして働く適切なドーパントによっても実行される。先のＥＰＲ測定及びＤＬＴＳ測定により、クロム（Ｃｒ）とタングステン（Ｗ）も深いアクセプタ準位を作る遷移金属であることが示されている。濃度と残留の浅いドーパントの電気的性質に依存して、スカンジウム（Ｓｃ）、酸素（Ｏ）、マグネシウム（Ｍｇ）及びモリブデン（Ｍｏ）も適切な候補であり、それらは浅いアクセプタ準位と深いアクセプタ準位を作ると報告されている。本発明に従えば、選択されたドーパントが深いアクセプタ準位を作るならば、例えばIIIB、IVB、VB、VIB、VIIB族の遷移元素から選択されたどんなドーパントでも、深い内因性のドナーと組み合わせて抵抗率を制御できる。
【００４９】
内因性欠陥を含む半絶縁性の炭化ケイ素結晶の抵抗率を比較的高い精度で制御することは、チタンが実質的に先の例と同じ条件下で成長した結晶に加えられない例でさらに示される。図９は、図２の結晶と同じ温度、同じ成長率、及び同じ入力ケイ素種の濃度で成長した４Ｈ炭化ケイ素結晶で測定されたＥＰＲスペクトルを示す。従来技術に従う成長率と、原則的に結晶中で創出された内因性欠陥のタイプに影響を及ぼす文献に従う成長率が実質的に同じならば、このような結晶が炭素空格子点及びケイ素アンチサイトの深い準位の存在を示すことが期待される。しかしながら、これら二つの欠陥の正の電荷状態のサインは図９には無い。代わりに、図９のＥＰＲスペクトルの比較的幅の広い線が、負の電荷状態にあるケイ素空格子点と認識される新しい欠陥を含む。この内因性欠陥は、図２で認識される二つの深いドナーとは反対に、数１３によってアクセプタ（すなわち電子トラップ）の振る舞いをする。
【数１３】
2005507360.tif 000015
【００５０】
図１０の赤外吸収スペクトルがこの結果を立証する。ここで、Ｖ１、Ｖ１’及びＶ２で表されたケイ素空格子点の特徴的な吸収線が、明らかに際立っている。この線がスペクトルを特徴付けるので、ケイ素空格子点はこの結晶中の特徴的な内因性の深い準位であるとも結論付けられる。
【００５１】
ケイ素空格子点に関連する欠陥の存在によって特徴付けられる結晶は、図２に記したタイプより高い純度を有する。図１１は、図６で測定されたものと同じ不純物のＳＩＭＳプロファイルを示す。この測定から、この第二のタイプの結晶ではＴｉ、Ａｌ及びＶ金属がおよそ一桁小さいことが、又は測定技術の検出限界であることが明らかである。しかしながら、ホウ素の濃度はほとんど同じであり、平均［Ｂ］は、図６の１．５×１０１４ｃｍ−３に代わりおよそ４×１０１４ｃｍ−３を有する。
【００５２】
このような結晶は、ケイ素空格子点の深いアクセプタ準位として高い抵抗率になり、十分な濃度においては残留の浅い窒素ドナーを補償すると期待される（図１）。しかしながら経験により、たとえこのような結晶が薄切りされ磨かれて基板になった後、室温で高い抵抗率になっても、ＣＶＤによるエピタキシャル成長で用いられるように、１６００℃の温度でアニールした後、これら基板の抵抗率は減少することが示されている（図１２）。アニール後の抵抗率の減少は、減少したケイ素空格子点の濃度によって説明され、窒素ドナー補償をより低くする。アニール後のケイ素空格子点サインの減少は、この結晶では図１０の吸収測定によって確かに観測される。基板の抵抗率が室温で１０５Ωｃｍより大きいままである限り、アニール後の抵抗率の減少はある装置アプリケーションに受け入れられる。
【００５３】
しかしながら、１６００℃でのアニール後の抵抗率の減少は、本発明の好ましい実施形態に従って準備された結晶では観測されていない。代わりに、抵抗率は変化しないままである（図７）。この赤外線領域のケイ素空格子点のサインと反対の振る舞いは、結晶中の望ましい内因性の深い準位の形成を安定化させるために、チタンのような深いアクセプタを加えることの有益な効果を強調する。それから、より良いＭＥＳＦＥＴ装置の性能が、本発明の第一の好ましい実施形態に従って準備された炭化ケイ素結晶で加工された装置で測定されている。
【００５４】
第二の実施形態では、ホウ素の濃度をできるだけ低く一定に保つ一方で、チタンのような遷移金属によって結晶に導入された深いアクセプタ準位の濃度は、他の内因性欠陥を促進し、結晶の抵抗率を制御するために変えられる。以下の二つの図においてなされた実験では、深いチタンアクセプタへの影響を強調するために、装置アプリケーションに望ましいより高い濃度のチタンが用いられた。図１３は、ホウ素濃度を一定に保つ一方で、増加したチタンの原子濃度で成長した４ＨＳｉＣ結晶の室温の抵抗率の増加を示す。図１４は、９×１０１５ｃｍ−３のチタン濃度を有する結晶のＥＰＲスペクトルにおいて、一つのラベルされたＳＩ-４のような欠陥の存在を示す。次のことは特筆する価値がある。つまり、結晶成長の間にチタンの深い不純物の導入が無かったら、これら結晶は図１４で観測される準位の代わりにＳｉ空格子点の際立った深い準位を有していただろう。
【００５５】
従って、チタンのような深い不純物を意図的に導入することにより、ある内因性欠陥（例えば、炭素空格子点）の形成が促進されることが実験的に分かっている。従って結晶成長の際に同時ドーピング（co-doping）することは、どのタイプの内因性の深い準位が結晶中でアクティブになるかを制御し、それによってその抵抗率を制御するための効率的で簡単な手段のようである。
【００５６】
著者はどんな理論にも拘束されたくないが、チタンのような深いアクセプタ不純物を同時ドープされた結晶における様々な内因性欠陥の存在の変化は、結晶成長プロセスの間のこれら不純物の影響によって説明される。先に述べたように、温度や成長率のような成長条件は、図２、９、１４で特徴付けられる結晶では実質的に同じである。これは、非特許文献６により４Ｈポリタイプで実行された理論値に一致する。この理論値は、約８ｅＶと見積もられる比較的高いエネルギーを必要とするケイ素空格子点を除いて、内因性欠陥の形成エネルギーが全ての欠陥で３〜４ｅＶであることを予測する。従ってケイ素空格子点を含む結晶も、少なくともそれらの中性の電荷状態では、例えば炭素空格子点とケイ素アンチサイトのような他の内因性欠陥を含む。しかしながら図９によって、これらの二つの内因性欠陥は、濃度の低すぎるチタンで成長した結晶では正の電荷状態で存在しないことが示される。上で引用した理論の研究によっても、（いわゆる炭素のケイ素に対する比に関連する）成長プロセス化学量論だけが、様々な内因性欠陥の形成エネルギーに少し影響することが示唆される。これは、本発明の実験結果と一致する。
【００５７】
チタンが結晶格子のケイ素サイトと置き換わることが知られている。これにより、チタンが存在する成長条件下では、ケイ素空格子点は好ましくないことが説明される。
【００５８】
先のＤＬＴＳ測定によって、チタンが、４Ｈポリタイプの伝導帯の下の約０．１３〜０．１７ｅＶに位置する電子トラップ（深いアクセプタ）として働く少なくとも二つの準位を作り出すことも確認された（非特許文献７参照）。従って、チタンは窒素のような浅いドナーによって創出された電子のために非常に効率的なトラップとして働く。
【００５９】
それがフェルミ準位の位置を制御し、電子トラップ及びホールトラップとして働く結晶中のＶＣ＋／ＶＣ０の深いドナーの正の電荷状態の存在が、ホールを創出できる深いアクセプタ準位もこのような結晶のチタンの存在に関連することを示唆する。この深いアクセプタ不純物に関連する準位は、炭素空格子点によって過補償される（図１６の矢印（４））少量のホールを創出できる（図１６の矢印（３））。
【００６０】
高い抵抗率の４Ｈ炭化ケイ素結晶を作るためのチタンの効率的な性質はさらに、窒素濃度が非常に低い場合でも、どんな窒素ドナーによって創出された電子も捕らえるために伝導帯の下のチタン準位の高い効率によって正当化される。この電子捕捉プロセスの効率のために、小さいチタン濃度だけが結晶を半絶縁性にするために必要である。さらには、結晶の体積中に窒素濃度が均一に分布していない場合、ある領域では、チタン濃度が局所的に窒素濃度を超える。このような領域では、アルミニウムのような浅いアクセプタとは異なり、チタンのような深いアクセプタはほんの少量のホールを創出する。このような深いアクセプタが存在する場合、フェルミ準位は内因性の深いドナー準位に固定されたままであり、抵抗率は比較的低い残留の窒素濃度を有する領域では局所的に減少しない。これにより、放射状の均一の高い抵抗率を有する基板が準備される結晶の成長が可能になる。
【図面の簡単な説明】
【００６１】
【図１】半導体結晶を半絶縁性にするための従来技術の補償メカニズムの例に対するエネルギー帯モデルを示す図である。ここで、浅いドナーＳＤが、深いドナーＤＤによって過補償される浅いアクセプタＳＡによって補償される。
【図２】室温でρ＞１０６Ωｃｍを有する４Ｈ−ＳｉＣ結晶のＸバンド周波数で、７７Ｋで測定されたＥＰＲスペクトルを示す図である。スペクトルは正電荷状態の二つの内因性欠陥の存在、つまりＥＩ５センターとも呼ばれる炭素空格子点（ＶＣ＋）とＥＩ６とも呼ばれるケイ素アンチサイト（ＳｉＣ＋）を示す。
【図３】炭素空格子点（ＶＣ＋）欠陥とケイ素アンチサイト（ＳｉＣ＋）欠陥の比較的高い濃度で、電子照射済ｐ型４Ｈ−ＳｉＣ結晶のＸバンド周波数で、７７Ｋで測定されたＥＰＲスペクトルを示す図である。
【図４】増加する励起光子エネルギーを有する炭素空格子点のＥＰＲの積分強度のバリエーションを示す図である。これらの測定は、ＶＣ＋信号とＳｉＣ＋信号がよく分離したＷバンド周波数（〜９５ＧＨｚ）で実行された。
【図５】４Ｈ−ＳｉＣ結晶における炭素空格子点の深い準位に対するエネルギー帯モデルを示す図である。
【図６】本発明に従って準備された結晶で二次イオン質量分析（ＳＩＭＳ）によって測定された様々な元素の原子濃度を示す図である。
【図７】チタンの深いアクセプタと、炭素空格子点及びケイ素アンチサイトの深いドナーのような内因性欠陥とを取り込む条件下で成長した結晶から薄く切られた、磨かれた４Ｈ−ＳｉＣ基板で測定された抵抗率の温度依存性を示す図である。
【図８】炭素空格子点のような内因性欠陥を含む様々な結晶における、ＴＩとＢのＳＩＭＳ濃度による抵抗率依存性を示す図である。抵抗率の値は３００℃で測定される。
【図９】室温でρ＞１０６Ωｃｍを有し、ケイ素空格子点に関連する欠陥を含む４Ｈ-ＳｉＣ結晶のＸバンド周波数で７７Ｋで測定されたＥＰＲスペクトルを示す図である。
【図１０】１６００℃でのアニールの前後の、図９で測定された結晶と同じ条件下で成長した、高い抵抗率の４Ｈ-ＳｉＣ結晶の赤外吸収スペクトルを示す図である。ケイ素空格子点の吸収線がＶ１、Ｖ１’、及びＶ２で示される。
【図１１】およそ１．５×１０１４ｃｍ−３の平均Ｔｉ濃度を有する結晶でＳＩＭＳによって測定された様々な元素の原子濃度を示す図である。
【図１２】ケイ素空格子点の深いアクセプタと低いチタン濃度を含む４Ｈ-ＳｉＣ基板（磨かれ、次いで１６００℃でアニールされた）で測定された抵抗率の温度依存性を示す図である。
【図１３】チタンの取り入れを増加させ、ホウ素濃度を一定にして成長した４Ｈ-ＳｉＣ結晶で測定された、室温抵抗率のチタンＳＩＭＳ濃度に対する依存性を示す図である。
【図１４】９×１０１５ｃｍ−３のチタン濃度を有する高い抵抗率の４Ｈ-ＳｉＣ結晶で測定されたＥＰＲスペクトルを示す図である。
【図１５】従来技術の４Ｈ-ＳｉＣ基板（ａ）で加工したＭＥＳＦＥＴと本発明の基板（ｂ）で加工したＭＥＳＦＥＴの照明がある時とない時の、４０ＶのＶＤＳ応力（stress）下の直流Ｉ-Ｖ特性を示す図である。
【図１６】本発明の好ましい実施形態の補償メカニズムのモデルを示す図である。
【図１】
2005507360.tif 000016
【図２】
2005507360.tif 000017
【図３】
2005507360.tif 000018
【図４】
2005507360.tif 000019
【図６】
2005507360.tif 000020
【図７】
2005507360.tif 000021
【図８】
2005507360.tif 000022
【図９】
2005507360.tif 000023
【図１０】
2005507360.tif 000024
【図１１】
2005507360.tif 000025
【図１２】
2005507360.tif 000026
【図１３】
2005507360.tif 000027
【図１４】
2005507360.tif 000028
【国際公開パンフレット】
2005507360.tif 000029
2005507360.tif 000030
2005507360.tif 000031
2005507360.tif 000032
2005507360.tif 000033
2005507360.tif 000034
2005507360.tif 000035
2005507360.tif 000036
2005507360.tif 000037
2005507360.tif 000038
2005507360.tif 000039
2005507360.tif 000040
2005507360.tif 000041
2005507360.tif 000042
2005507360.tif 000043
2005507360.tif 000044
2005507360.tif 000045
2005507360.tif 000046
2005507360.tif 000047
2005507360.tif 000048
2005507360.tif 000049
2005507360.tif 000050
2005507360.tif 000051
2005507360.tif 000052
2005507360.tif 000053
2005507360.tif 000054
2005507360.tif 000055
2005507360.tif 000056
2005507360.tif 000057
2005507360.tif 000058
2005507360.tif 000059
2005507360.tif 000060
2005507360.tif 000061
2005507360.tif 000062
2005507360.tif 000063
2005507360.tif 000064
2005507360.tif 000065
2005507360.tif 000066
2005507360.tif 000067
【国際公開パンフレット（コレクトバージョン）】
2005507360.tif 000068
2005507360.tif 000069
【国際調査報告】
2005507360.tif 000070
2005507360.tif 000071